Revêtement d’anode consistant en : au moins un poly(fluorure de vinylidène) (PVDF)(composant A), au moins un sel de lithium (composant B), et au moins un additif de conductivité (composant C). Revêtement selon la revendication 1, dans lequel ledit composant A est un poly(fluorure de vinylidène) homopolymère ou un copolymère du difluorure de vinylidène avec au moins un comonomère choisi dans la liste : fluorure de vinyle, tétrafluoroéthylène, hexafluoropropylène, 3,3,3-trifluoropropène, 2,3,3,3-tétrafluoropropène, 1,3,3,3-tétrafluoropropène, hexafluoroisobutylène, perfluorobutyléthylène, 1,1,3,3,3-pentafluoropropène, 1,2,3,3,3-pentafluoropropène, perfluoropropylvinyléther, perfluorométhylvinyléther, bromotrifluoroéthylène, chlorofluoroethylène, chlorotrifluoroéthylène, chlorotrifluoropropène, et l’éthylène. Revêtement selon l’une des revendications 1 et 2, dans lequel le PVDF comprend des unités monomères portant au moins l’une des fonctions suivantes: acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, ou phosphonique. Revêtement selon l’une des revendications 1 et 3, dans lequel ledit composant B est choisi parmi le LiPF6 (hexafluorophosphate de lithium), le LiFSI (bis(fluorosulfonyl)imidure de lithium), le TFSI (bis(trifluoromethylsulfonyl)imidure de lithium, le LiTDI (2-trifluorométhyl-4,5-dicyano-imidazolate de lithium), le LiPOF2, le LiB(C2O4)2, le LiF2B(C2O4)2, le LiBF4, le LiNO3, le LiClO4 et les mélanges de deux ou plusieurs des sels cités. Revêtement selon l’une des revendications 1 à 4, dans lequel le composant C est choisi parmi les éthers linéaires ou cycliques, les esters, les lactones, les nitriles, les carbonates et les liquides ioniques. Revêtement selon l’une des revendications 1 à 5, ayant une épaisseur allant de 0,1 à 100 µm, préférentiellement de 0,1 à 50 µm et plus préférentiellement de 0,1 à 35 µm. Revêtement selon l’une des revendications 1 à 6, ayant la composition massique ayant la composition massique suivante : - Composant A avec un ratio compris entre 20 et 80%, - Composant B avec un ratio compris entre 1 et 40%, - Composant C avec un ratio compris entre 2 et 50%, la somme de ces ratios étant 100%. Procédé de fabrication du revêtement d’anode selon l’une des revendications 1 à 7 à partir d’une encre obtenue en mélangeant tous les constituants du revêtement dans un solvant. Procédé selon la revendication 8, dans lequel ledit solvant est :choisi dans la liste : l’acétone, l’acétyl triéthyl citrate, la γ−butyrolactone, le cyclohéxanone, la cyclopentanone, le dibutyl phthalate, le dibutyl sébacate, le diéthyl carbonate, le diéthyl phthalate, le dihydrolevoglucosenone, le diméthylacétamide, le N,N−diméthylformamide, le diméthylsulfoxide, le 1,4−dioxane, la 3−Heptanone, le hexaméthyl phosphoramide, la 3−héxanone, la méthyl éthyl cétone, la N−méthyl−2−pyrrolidinone, la 3−octanone, la 3−pentanone, le propylène carbonate, le tétrahydrofurane, la tétraméthylurée, la triacétine, le triéthyl citrate, le triéthyl phosphate, le triméthyl phosphate, la N,N′ tétrabutylsuccindiamide et leurs mélanges. Anode pour batterie lithium-ion tout solide, ladite anode consistant en une matière active recouverte d’une couche de revêtement selon l’une des revendications 1 à 7. Anode selon la revendication 10, dans laquelle ladite matière active est choisie parmi le graphite, le titanate de lithium de type Li 4 Ti 5 O 12, l’oxyde de titane TiO 2 , le silicium ou un alliage de lithium et silicium, un oxyde d’étain, un composé intermétallique de lithium, ou leurs mélanges. Anode selon l’une des revendications 10 et 11, ayant une porosité inférieure à 10%, de préférence inférieure à 5%. Procédé de fabrication d’une électrode négative de batterie Li-ion, ledit procédé comprenant les opérations suivantes: - fournir une anode, - déposer sur ladite anode une couche de revêtement selon l’une des revendications 1 à 7. Batterie secondaire Li-ion tout solide comprenant une cathode, une anode selon l’une des revendications 10 à 12 et un électrolyte tout solide. Batterie selon la revendication 14, dans laquelle la cathode est recouverte d’une couche de revêtement selon l’une des revendications 1 à 7.